(57)【要約】【課題】Ａｌ合金製基材１９に対する塗膜の密着性を高める。【解決手段】Ａｌ合金製基材１９の表面にエッチング液を所定時間接触させるアルカリエッチング工程と、上記エッチング液を接触させた表面を水洗し、乾燥させる工程と、しかる後に上記表面に塗膜を形成する工程とを備え、上記乾燥工程後の表面粗さＲｚが１２．８μｍ以上となり且つ水との見かけの接触角が３０゜以下となるように、上記アルカリエッチングをコントロールする。【選択図】図６
2015105430.tif 000002
【特許請求の範囲】
【請求項１】
Ａｌ合金製基材表面に塗膜を設ける際の当該基材表面の処理方法であって、
上記Ａｌ合金製基材の所定面にアルカリ性エッチング液を所定時間接触させるアルカリエッチング工程と、上記エッチング液を接触させた所定面を水洗し、乾燥させる工程と、しかる後に上記所定面の少なくとも一部に塗膜を形成する工程とを備え、
上記乾燥工程後の上記所定面の表面粗さＲｚが１２．８μｍ以上となり且つ水との見かけの接触角が３０゜以下となるように、上記アルカリエッチングをコントロールすることを特徴とする塗膜形成用のＡｌ合金製基材表面の処理方法。
【請求項２】
請求項１において、
上記エッチング液を接触させる工程では、濃度が０．５質量％以上１．０質量％以下であるＮａＯＨ水溶液を用いて上記接触時間を１２０秒以上とし、又は、濃度が２．０質量％以上であるＮａＯＨ水溶液を用いて上記接触時間を６０秒以上とすることを特徴とする塗膜形成用のＡｌ合金製基材表面の処理方法。
【請求項３】
請求項１又は請求項２において、
上記乾燥工程の後上記塗膜形成工程の前に、上記所定面の少なくとも一部に水素結合性官能基を導入する工程を更に備えていることを特徴とする塗膜形成用のＡｌ合金製基材表面の処理方法。
【請求項４】
請求項３において、
上記水素結合性官能基を導入する工程が、上記所定面の少なくとも一部にプラズマを照射するプラズマ処理であることを特徴とする塗膜形成用のＡｌ合金製基材表面の処理方法。
【請求項５】
請求項４において、
上記プラズマ照射を大気圧で行なうことを特徴とする塗膜形成用のＡｌ合金製基材表面の処理方法。
【請求項６】
請求項１乃至請求項５のいずれか一において、
上記塗膜は、上記基材よりも熱伝導率が低いシリコーン系樹脂膜であることを特徴とする塗膜形成用のＡｌ合金製基材表面の処理方法。
【発明の詳細な説明】
【技術分野】
【０００１】
本発明は、Ａｌ合金製基材表面に塗膜を形成するためのＡｌ合金製基材表面の処理方法に関する。
【背景技術】
【０００２】
近年、エンジンの熱効率を向上するために冷損の低減を行うことが重要視されている。そして、この冷損低減のために燃焼室を形成するシリンダヘッド、ピストン、バルブ等に断熱層を形成することが検討されている。
【０００３】
例えば、特許文献１には、ピストンの頂面に陽極酸化被膜を設けること、燃料噴射領域の表面には該陽極酸化被膜よりも相対的に熱容量の高い金属被膜を配することが記載されている。陽極酸化処理は、当該特許文献１を待たずとも、アルミ合金の表面が粗面化されるとともにポーラスな層(気孔含有層)が形成される処理として知られているが、この気孔は表面に露出しないように封孔処理がされている。
【０００４】
また、特許文献２には、アルミニウム又はアルミニウム合金の表面加工方法が記されている。具体的には、アルミニウム又はアルミニウム合金材料の表面に、（１）Ｓｎ、Ｃｕ、Ｆｅ、Ｎｉ、Ｃｏ、Ｂｉ、Ｓｂ、Ａｇ及びＴｅからなる第一群の金属より選択される少なくとも１種と（２）亜鉛の金属単体とが主成分である表面皮膜を置換めっき法にて形成させる表面皮膜形成工程、及びこの表面皮膜を有する材料をエッチング溶液と接触させることにより、亜鉛及び前記材料のアルミニウムを選択的に溶解させて前記材料表面に多孔質エッチング層を形成させるエッチング工程を含む方法である。
【０００５】
さらには、特許文献３には、アルミニウム系基材を塗装の前処理(化成処理等)前に強アルカリ性水溶液又はアルカリ電解水で処理することが記されている。この強アルカリ性水溶液又はアルカリ電解水での処理は、アルミニウム系基材表面の清浄度を高める(鋳造後のショットブラストによって付着した鉄を溶かす)効果を有し、塗膜表面から侵入してきた水分と、表面に付着している鉄と、基材アルミとが反応して塗膜密着性に影響を及ぼす化合物が生成するのを防止することができる、とされている。
【先行技術文献】
【特許文献】
【０００６】
【特許文献１】特開２０１３−０６７８２３号公報
【特許文献２】特開２０１２−０４１５７９号公報
【特許文献３】特開２００７−１０７０６９号公報
【発明の概要】
【発明が解決しようとする課題】
【０００７】
以上のように、Ａｌ合金製基材の表面処理方法としては、陽極酸化やエッチング、ショットブラスト、強アルカリ水溶液やアルカリ電解水による処理等が知られている。従って、塗膜の前処理としてこれらの表面処理方法を採用してＡｌ合金基材表面を粗面化することが考えられる。
【０００８】
しかし、本発明者の実験・検討によれば、単にＡｌ合金製基材表面を粗面化するという観点から例えばアルカリエッチングを行なっても、必ずしも、期待する塗膜の密着性の向上効果が得られない。なお、ショットブラスのような、Ａｌ合金製基材の表面に大きなうねりを生ずる表面処理方法は、例えばエンジンの燃焼室を構成する部品のように±０．１ｍｍ以下の公差が求められる部品には適用することができない。
【０００９】
そこで、本発明は、塗膜の密着性を確実に高めることができるＡｌ合金製基材表面の処理方法を提供することを課題とする。
【課題を解決するための手段】
【００１０】
本発明は、上記課題を解決するために、Ａｌ合金製基材の表面の処理において、粗面化による物理的結合という観点だけでなく、表面化学（化学的結合）の観点を加えた。以下、具体的に説明する。
【００１１】
ここに提示するＡｌ合金製基材表面に塗膜を設ける際の当該基材表面の処理方法は、
上記Ａｌ合金製基材の所定面にアルカリ性エッチング液を所定時間接触させるアルカリエッチング工程と、上記エッチング液を接触させた所定面を水洗し、乾燥させる工程と、しかる後に上記所定面の少なくとも一部に塗膜を形成する工程とを備え、
上記乾燥工程後の上記所定面の表面粗さＲｚが１２．８μｍ以上となり且つ水との見かけの接触角が３０゜以下となるように、上記アルカリエッチングをコントロールすることを特徴とする。
【００１２】
すなわち、本発明の重要な点は、Ａｌ合金製基材の所定面の表面粗さＲｚが１２．８μｍ以上となり且つ濡れ性の指標である水との接触角が３０゜以下となるようにアルカリエッチングをコントロールする点にある。
【００１３】
ここに、濡れ性は表面粗さに影響され、粗面の濡れ性を表すWenzelの式から、濡れ難い面は粗面にすると益々濡れ難くなり、濡れ易い面は粗面にすると益々濡れ易くなることが知られている。また、一般に未処理のＡｌ合金製基材は水との接触角が５５゜以上であることが知られている。従って、Ａｌ合金製基材表面を単に粗面化しただけでは、その表面の水との接触角は５５゜以上になる。これに対して、本発明において、水との接触角が３０゜以下であるということは、Ａｌ合金製基材の所定面はアルカリエッチングによって濡れ性が高くなっていること、つまり、アルカリエッチングによって濡れ性を高める官能基が導入されていることを意味する。その官能基は、アルカリエッチングによって導入されているから、ＯＨ基であると認められる。
【００１４】
そうして、本発明に係る方法によれば、塗膜の密着性に関して、上述の如く、Ａｌ合金製基材の粗面化（表面粗さＲｚが１２．８μｍ以上）に伴うアンカー効果の増大と、上記ＯＨ基の導入に伴う濡れ性の向上及び水素結合の増強によって、塗膜の密着性が高くなる。また、上記濡れ性の向上は塗装性の向上に繋がる。
【００１５】
上記エッチング液を接触させる工程では、濃度が０．５％（「％」は「質量％」を意味する。以下、同じ。）以上１．０％以下であるＮａＯＨ水溶液を用いて上記接触時間を１２０秒以上とすること、又は、濃度が２．０％以上であるＮａＯＨ水溶液を用いて上記接触時間を６０秒以上とすることが好ましい。これにより、上記乾燥工程後の上記所定面を表面粗さＲｚが１２．８μｍ以上であり且つ水との見かけの接触角が３０゜以下とすることが容易になる。表面粗さＲｚの上限については塗装性の観点から例えば３０μｍ程度を目安とすればよい。
【００１６】
好ましいのは、上記乾燥工程の後上記塗膜形成工程の前に、上記所定面の少なくとも一部に、水酸基、アミノ基、カルボニル基、アミド基、カルボキシル基等の水素結合性官能基を導入する工程を更に備えていることである。当該官能基による水素結合によって塗膜をＡｌ合金製基材に対してさらに強く密着させることができる。
【００１７】
上記水素結合性官能基を導入する工程には、上記所定面の少なくとも一部にプラズマを照射するプラズマ処理を好ましく採用することができ、大気圧プラズマ処理を行なうことが好ましい。この水素結合性官能基は、上記プラズマ処理の他、コロナ放電処理、オゾン処理等によって導入してもよい。
【００１８】
上記塗膜は、上記基材よりも熱伝導率が低いシリコーン系樹脂膜であることが好ましい。これにより、当該シリコーン系樹脂膜が断熱層となり、Ａｌ合金製基材に対する熱伝導を抑えることができる。この場合、シリコーン系樹脂膜のＳｉが上記ＯＨ基により、さらには上記官能基により、Ａｌ合金製基材に水素結合することになる。
【００１９】
また、上記Ａｌ合金製基材は、エンジンの燃焼室を形成するエンジン部品、例えば、シリンダヘッド、ピストン、吸排気バルブであることが好ましい。これにより、エンジンの冷却損失が抑えられ、その熱効率の向上に有利になる。
【発明の効果】
【００２０】
本発明に係るＡｌ合金製基材表面の処理方法によれば、アルカリエッチング工程、水洗・乾燥工程、及び塗膜形成工程とを備え、乾燥工程後の表面粗さＲｚが１２．８μｍ以上となり且つ水との見かけの接触角が３０゜以下となるようにアルカリエッチングをコントロールするから、Ａｌ合金製基材の粗面化に伴うアンカー効果の増大と濡れ性の向上（ＯＨ基導入）に伴う水素結合の増強効果によって塗膜の密着性の向上し、塗装性も高くなる。
【図面の簡単な説明】
【００２１】
【図１】本発明の実施形態に係るエンジン構造を示す断面図である。
【図２】同エンジンの頂面に断熱層（塗膜）が設けられたピストンを示す断面図である。
【図３】表面処理前のＡｌ合金製基材の表面を模式的に示す断面図である。
【図４】水との見かけの接触角に関する説明図である。
【図５】本発明の実施形態に係る表面処理方法の工程図である。
【図６】アルカリエッチング後塗装前のＡｌ合金製基材の表面を模式的に示す断面図である。
【発明を実施するための形態】
【００２２】
以下、本発明を実施するための形態を図面に基づいて説明する。以下の好ましい実施形態の説明は、本質的に例示に過ぎず、本発明、その適用物或いはその用途を制限することを意図するものではない。
【００２３】
本実施形態は、Ａｌ合金製基材がエンジンの燃焼室を形成するピストンであり、このピストン頂面に塗膜（断熱層）を設ける処理に本発明を適用した例である。
【００２４】
＜エンジンの構成＞
図１に示す直噴エンジンＥにおいて、符号１はＡｌ合金製のピストン、符号３はシリンダブロック、符号５はシリンダヘッド、符号７はシリンダヘッド５の吸気ポート９を開閉する吸気バルブ、符号１１は排気ポート１３を開閉する排気バルブ、符号１５は燃料噴射弁である。エンジンの燃焼室は、ピストン１の頂面、シリンダブロック３、シリンダヘッド５、吸排気バルブ７，１１のバルブヘッド面（燃焼室に臨む面）で形成される。ピストン１の頂面には、キャビティ１７が形成されている。図１では、点火プラグ、及びシリンダライナの図示は省略している。
【００２５】
＜断熱層＞
エンジンの熱効率は、理論的に幾何学的圧縮比を高めるほど、また、作動ガスの空気過剰率を大きくする（比熱比を高める）ほど、高くなることが知られている。しかし、実際には、圧縮比を大きくするほど、また、空気過剰率を大きくするほど、冷却損失が大きくなるため、圧縮比及び空気過剰率の増大による熱効率の改善は頭打ちになる。ここに、冷却損失は、作動ガスからエンジン燃焼室壁への熱伝達率、その伝熱面積、及びガス温と壁温との温度差に依存する。
【００２６】
そこで、冷却損失を低減すべく、図２に示すように、ピストン本体１９の頂面１９ａに、ピストン本体１９よりも熱伝導率が低い材料からなる断熱層２１が形成されている。本実施形態の断熱層２１は中空粒子が分散されたシリコーン系樹脂によって形成されている。ピストン本体１９の頂面１９ａの中央には上記キャビティ１７を形成する凹陥部を有し、断熱層２１はこの頂面１９ａの形状に倣うように均一な厚さで形成されている。ピストン本体１９はＴ６処理されたものである。そうして、ピストン本体１９の頂面１９ａには、断熱層２１の形成のための前処理としてアルカリエッチングが施されている。
【００２７】
＜表面処理＞
図３は、鋳造後に粗加工、Ｔ６処理及び仕上げ加工がなされた表面処理前のピストン本体１９の頂面の状態を模式的に示す。表面粗さＲｚ（十点平均粗さ）は１１μｍ以下であり、水との見かけの接触角θは５５゜以上である。図４に示すように、見かけの接触角θ'は、水の自由表面と粗さ曲線の平均線Ｌとが接する点における自由表面の接線Ｔと当該平均線Ｌとのなす角度である。なお、見かけの接触角θ'と真の接触角θとの間には次のWenzelの式が成り立つ。
【００２８】
cosθ'＝ｒ×cosθ    （ｒ＝実際の表面積／見かけの表面積）
【００２９】
図５に示すように、上記ピストン本体頂面にアルカリエッチング、水洗・乾燥及び塗装の各工程によって上記断熱層２１を形成する。必要に応じて、乾燥工程と塗装工程の間に水素結合性官能基を導入する工程を入れる。以下、当該表面処理方法を工程順に説明する。
【００３０】
[アルカリエッチング]
仕上げ加工されたピストン本体頂面にアルカリエッチング液を所定時間接触させて、ピストン本体頂面の表面粗度を大きくするとともに、該頂面の濡れ性を高める。具体的には、上記水洗・乾燥工程後の表面粗さＲｚが１２．８μｍ以上となり且つ水との接触角θ'が３０゜以下になるように、アルカリエッチングをコントロールする。
【００３１】
エッチング液としては、ＮａＯＨ水溶液を用いことが好ましい。そのＮａＯＨ濃度は０．５％以上４％以下であることが好ましい。エッチング液の浴温度は４８℃以上５２℃以下程度とすることが好ましい。接触時間は、ＮａＯＨ濃度によって異なる（ＮａＯＨ濃度が高くなるほど接触時間が短くなるようにする）が、３０秒以上２４０秒以下を目安として設定すればよい。
【００３２】
図６は乾燥工程後のピストン本体頂面の状態を模式的に示す。表面粗さは図３に示すエッチング前よりも大きくなっており（Ｒｚ≧１２．８μｍ）、また、当該頂面にはエッチングによってＯＨ基が導入されるため、見かけの接触角θ'が３０°以下になっている。
【００３３】
[水洗・乾燥]
水洗工程はピストン表面に残存するエッチング液を水で洗い流す工程であり、その方法は特に限定されるものではなく、アルカリエッチング液の除去に採用されている従来公知の方法を用いればよい。乾燥工程は、水洗後のピストンを乾燥する工程であり、その方法は特に限定されるものではなく、従来公知の乾燥方法を採用することができる。水洗工程の前に脱脂処理、酸洗処理を行なうようにしてもよい。
【００３４】
[水素結合性官能基の導入]
上記ピストン本体頂面に大気圧下でプラズマ照射を行なうことにより、水素結合性官能基を導入する。空気中でのプラズマ照射により、空気中の酸素分子の電離・解離により酸素ラジカルやオゾン等が生成され、それらが空気中の水分子と反応し、ピストン本体頂面に水素結合性官能基としてのＯＨ基が導入される。
【００３５】
[塗装工程]
無機化合物よりなる中空粒子とバインダとしてのシリコーン系樹脂との混合物をピストン本体頂面に塗布し、乾燥及び焼成することによって断熱層２１を形成する。
【００３６】
中空粒子としては、例えばフライアッシュバルーン、シラスバルーン、シリカバルーン、エアロゲルバルーン等のＳｉ系酸化物成分（例えば、シリカ）又はＡｌ系酸化物成分（例えば、アルミナ）を主成分とするセラミック系中空粒子を好ましく採用することができる。シリコーン系樹脂としては、例えばメチルシリコーン樹脂、メチルフェニルシリコーン樹脂に代表される、分岐度の高い３次元ポリマーからなるシリコーン樹脂を好ましく採用することができ、具体例としては、例えばポリアルキルフェニルシロキサンを挙げることができる。
【００３７】
断熱層２１には、このような中空粒子が２０vol％以上７５vol％以下の比率で含まれていることが好ましい。断熱層２１の厚みは５０μｍ以上１００μｍ以下であることが好ましい。断熱層２１は、強度又は硬度の向上のためのフィラー材が含まれていてもよい。
【００３８】
＜塗膜密着性評価試験１＞
Ｔ６処理を施したＡｌ合金（溶湯鍛造アルミニウム合金ＡＣ８Ａ）製基板に、エッチング液のＮａＯＨ濃度及び接触時間を種々に変えてアルカリエッチングを行なった。このエッチングの浴温度は５０℃とした。そうして、水洗及び乾燥を行なった後、その表面粗さＲｚ及び水との接触角θ'を測定した。アルカリエッチング前のＡｌ合金製基板は、表面粗さＲｚ＝１０．６６μｍであり、接触角θ'＝５５°であった。
【００３９】
次いで、上記乾燥後のＡｌ合金製基板に、中空粒子とシリコーン系樹脂との混合物を塗布し、乾燥及び焼成を行なうことによって塗膜（断熱層）を形成した（官能基導入工程なし）。中空粒子としてはシラスバルーンを用い、シリコーン系樹脂としてはチラノコートＶＮ−１００（宇部興産社製シリコーン樹脂の商品名）を用いた。 得られた塗膜のシラスバルーン含有率は２８．５vol％である。そうして、塗膜の密着性をJIS K5600に準じたクロスカット試験（１０×１０マス）により評価した。結果を表１に示す。
【００４０】
【表１】
2015105430.tif 000003
【００４１】
表１によれば、例外はあるが、エッチング液のＮａＯＨ濃度が高くなるほど、また、接触時間が長くなるほど、表面粗さＲｚが大きくなり、また、水との接触角θ'が小さくなる傾向が見られる。そして、塗膜の密着性が高いケース（等級５，判定良）は、表面粗さＲｚが１２．８μｍ以上であり、接触角θ'が３０゜以下である。アルカリエッチングによる表面粗さの増大に伴うアンカー効果の増大と、ＯＨ基の導入に伴う濡れ性の向上及び水素結合の増強によって、塗膜の密着性が高くなったと考えられる。
【００４２】
＜塗膜密着性評価試験２＞
上記評価試験１のＮａＯＨ濃度０．５０％、１．００％及び２．００％各々の接触時間が６０秒のケースに関して、アルカリエッチング、水洗及び乾燥の各工程の後、大気圧プラズマ処理によって上記Ａｌ合金製基板に水素結合性官能基を導入し、しかる後に水との接触角θ'の測定を行なった。また、当該官能基の導入後のＡｌ合金製基板に、評価試験１と同じ塗膜（断熱層）を形成し、その塗膜の密着性を同様のクロスカット試験により評価した。
【００４３】
大気圧プラズマ処理は、動作ガス通常Air、ガス流量４０Ｌ/分、印加電圧２８０Ｖ、照射距離５ｍｍ、処理速度１．５ｍ／分、及び送りピッチ１０ｍｍの条件で行なった。このプラズマ処理により、Ａｌ合金製基板に水素結合性官能基としてＯＨ基が導入される。結果を表２に示す。
【００４４】
【表２】
2015105430.tif 000004
【００４５】
表２によれば、ＮａＯＨ濃度が異なる各ケースでは、表１の対応する各ケースよりも水との接触角θ'が小さくなっており、プラズマ処理によるＯＨ基の導入効果が認められる。また、ＮａＯＨ濃度０．５０％、１．００％、２．００％の各ケースで塗膜の密着性は等級５であり、プラズマ処理により塗膜の密着性が高くなることがわかった。
【符号の説明】
【００４６】
１９    ピストン本体（Ａｌ合金製基材）
１９ａ  頂面（所定面）
２１    断熱層（塗膜）
【図１】
2015105430.tif 000005
【図２】
2015105430.tif 000006
【図３】
2015105430.tif 000007
【図４】
2015105430.tif 000008
【図５】
2015105430.tif 000009
【図６】
2015105430.tif 000010